(57)【特許請求の範囲】
【請求項１】
化学蒸着装置の反応炉であって、
反応ガスの流出入口を有し、反応炉内部より低い圧力を有する反応炉外部から反応ガスを隔離させるための反応炉蓋と、
突出部を有し前記突出部とともに前記反応炉蓋に装着され、前記流出入口を通過するガスの流れを前記蓋との隙間により調節するガス流れ調節板と、
前記反応炉蓋と接触して反応室を形成し、前記反応室に設けられる基板を支持する基板支持板とを含むことを特徴とする反応炉。
【請求項２】
前記反応室から反応ガスの漏れを防止するために前記反応炉蓋と前記基板支持板との間の接触部に沿って設けられるガス漏れ防止用通路を更に含むことを特徴とする請求項１記載の反応炉。
【請求項３】
前記突出部を除いた部分において、前記ガス流れ調節板と前記反応炉蓋との対向面が実質的に平行であることを特徴とする請求項１記載の反応炉。
【請求項４】
前記基板の周縁部に前記反応ガスが接触しないように前記反応炉蓋が前記基板の前記周縁部を覆う突出手段を更に備えることを特徴とする請求項１記載の反応炉。
【請求項５】
前記反応炉蓋の温度を調節するための蓋加熱部を更に含むことを特徴とする請求項１記載の反応炉。
【請求項６】
前記反応室内の前記反応ガスを活性化するために、前記反応炉蓋にプラズマ電極が設けられたことを特徴とする請求項１記載の反応炉。
【請求項７】
前記反応室内の前記反応ガスを活性化するために、前記ガス流れ調節板にプラズマ電極が設けられたことを特徴とする請求項１記載の反応炉。
【請求項８】
反応ガスの流出入口を有し反応炉内部より低い圧力を有する反応炉外部から反応ガスを隔離させるための反応炉蓋と、突出部を有し前記突出部とともに前記反応炉蓋に装着され前記流出入口を通過するガスの流れを前記蓋との隙間により調節するガス流れ調節板と、前記反応炉蓋と接触して反応室を形成し、前記反応室に設けられる基板を支持する基板支持板と、前記反応室内の前記反応ガスを活性化するために前記反応炉蓋又は前記ガス流れ調節板に設けられたプラズマ電極とを備え化学蒸着装置の反応炉を用いて薄膜を形成する方法であって、
前記反応炉内に基板を載置する工程と、
熱分解すれば膜を形成するが工程温度では熱分解しない蒸着ガスと、工程温度で自らは熱分解されずまたは熱分解されても膜を形成しない反応ガスと、前記蒸着ガスと前記反応ガスとの間の化学気相反応を防止するためのパージガスとを含むプロセスガスを用意する工程と、
前記蒸着ガス、前記反応ガス及び前記パージガスの時分割組合わせ周期を反復して前記流入口を通じて前記プロセスガスを前記反応炉に供給し、この周期中で前記各プロセスガスの少なくともいずれか一つの供給周期と同期してプラズマを前記基板上で発生させる工程とを含むことを特徴とする薄膜形成方法。
【請求項９】
前記反応ガスの供給周期と同期してプラズマが発生されることを特徴とする請求項８記載の薄膜形成方法。
【請求項１０】
前記パージガスが成膜に必要な元素を含み、前記反応ガスが成膜に必要な他の元素を含み、前記パージガスが前記反応ガスと実質的に反応せず、前記プラズマが前記パージガスの供給周期と同期して発生されることを特徴とする請求項８記載の薄膜形成方法。
【請求項１１】
前記薄膜の形成工程後に形成された薄膜を熱処理する工程を更に含むことを特徴とする請求項８記載の薄膜形成方法。
【請求項１２】
反応ガスの流出入口を有し反応炉内部より低い圧力を有する反応炉外部から反応ガスを隔離させるための反応炉蓋と、突出部を有し前記突出部とともに前記反応炉蓋に装着され前記流出入口を通過するガスの流れを前記蓋との隙間により調節するガス流れ調節板と、前記反応炉蓋と接触して反応室を形成し、前記反応室に設けられる基板を支持する基板支持板と、前記反応室内の前記反応ガスを活性化するために前記反応炉蓋又は前記ガス流れ調節板に設けられたプラズマ電極とを備え化学蒸着装置の反応炉を用いて薄膜を形成する方法であって、
前記反応炉内に基板を位置させる段階と、
熱分解すれば膜を形成するが工程温度では熱分解しない蒸着ガスと、前記蒸着ガスを前記反応炉から排出するためのパージガスであって成膜に必要な元素を含み非活性状態では前記蒸着ガスと実質的に反応しない当該パージガスとからなるプロセスガスを用意する工程と、
前記蒸着ガス及び前記パージガスの時分割組合わせを周期的に反復して前記流入口を通じて前記プロセスガスを前記反応炉に供給し、前記パージガスの供給周期との間の少なくとも一部と同期して、プラズマを発生することによって、前記パージガスと前記蒸着ガスとの間の反応を引き起こす工程とを含むことを特徴とする薄膜形成方法。
【請求項１３】
前記膜の形成工程後に形成された薄膜を熱処理する工程を更に含むことを特徴とする請求項１２記載の薄膜形成方法。
【発明の詳細な説明】
【０００１】
（技術分野）
本発明は、化学蒸着装置の反応炉に関し、特に反応材料を不連続的又は順次に供給して、反応材料がガス状態で互いに混ざらないように供給する化学蒸着装置に適用され、特に、反応ガスの供給を素早く切換えることのできる反応炉に関する。また、本発明はこの反応炉を利用した、半導体素子、平板型表示装置などの製造に必要な薄膜を成膜する方法に関する。
【０００２】
（背景技術）
半導体素子の製造の際、基板上に高品質の薄膜を形成するための装置や工程に対して改善努力が行われている。最近、半導体基板の表面反応を用いるもので、反応材料を不連続的に基板上に供給したり、一種類の薄膜を一原子層ずつ形成したり、反応材料を該基板上に一つずつ順次的に供給することによって薄膜を形成する工程が提案されている。このような工程を利用すれば、基板の凹凸に関係なく基板の表面全体に亘って一様な厚さの膜を形成することができ、膜に混入して混じる不純物を減らすことができ、高品位の膜を形成することができる。
【０００３】
しかし、従来の化学蒸着装置に用いられた反応炉は、各反応材料を該炉内に同時に供給して薄膜を形成するよう設計されたので、前述した三つの工程に不適合であるという不都合がある。
【０００４】
化学蒸着材料を半導体基板上に供給する反応炉では、反応ガスは通常半導体基板上で下方へ流すことになる。この場合、半導体基板上で反応ガスが一様に流れるよう、通常反応ガスの流入口と基板との間にシャワーヘッドが設けられる。しかしながら、そのような方式は、ガスの流れを阻害して反応炉の容積を増加させて、反応ガスを素早く切換えることができず、各反応ガスを順次供給する工程には不適合である。
【０００５】
一方、半導体素子や平板型表示装置の製造には高品位の薄膜が必要であり、そのような薄膜としては、例えば金属膜、金属酸化物膜や金属窒化物膜などの絶縁膜と、キャパシタ用薄膜、配線及び電極用薄膜と、拡散防止向け無機物薄膜などがある。
【０００６】
これらの薄膜は例えば、スパッタリング法のような物理的蒸着法によって生成されることができる。しかしながら、スパッタリング法は段差被覆性の悪い薄膜を生成してしまうため、通常化学蒸着法(ＣＶＤ)が用いられる。
【０００７】
最も一般的な従来のＣＶＤ法は、図１Ａに示したような装置を通じて行われる。図１Ａを参照すれば、プロセスガスなどの反応物１１、１２、１３がそれぞれ対応する流量制御器２１、２２及び２３と弁３０、３１及び３２とを通じて反応炉１内へ供給される。この時、符号５にて示すように、プロセスガスが一様に流れるようにシャワーヘッド４が用いられる。反応物原料が低い平衡蒸気圧を有する液状または固状であるとき、該原料を適正温度にて加熱して気化させ、気化原料がキャリアガス１３として反応炉１内へ供給され得るように気化器１６を用いる。このような気化器１６を用いる場合、キャリアガスによって運搬される原料の初期部分が流量や原料の濃度の変動のため、バイパス弁３３及び排気管１８を通じて排気される。その次に、バイパス弁３３を遮断し、中央供給管１７に連結された弁３２を開放することによってキャリアガスを反応炉１へ供給する。
【０００８】
前述した従来の装置で行われるＣＶＤ法は、次のような特徴がある。第一に、蒸着に必要な全てのプロセスガス１１、１２及び１３が同時に反応炉１へ供給されることによって、図１Ｂに示すように、工程時間１１'、１２'及び１３'の間まで連続的に成膜される。第二に、基板表面におけるプロセスガスの流れ５を一様にするためシャワーヘッド４を用いる。
【０００９】
しかしながら、そのような方法には次のような欠点がある。第一に、全てのプロセスガスが同時に炉内に存在するため、プロセスガスが気相にて反応を起こし蒸着膜の段差被覆性を低下させるか炉を汚す粒子を生成する恐れがある。第二、金属有機化合物を原料として用いる場合、連続的な蒸着過程にて膜への炭素不純物の流入を避けることは困難である。第三、多成分薄膜を蒸着する場合、原料を供給するキャリアガスの流量を別途に調節して各反応物を炉に供給し、全ての反応物は同時に反応しなければならないので、蒸着膜の構成を正確に制御することが非常に難しくなる。
【００１０】
そのような問題を克服するために、プロセスガスを連続的に供給せず、時分割パルス形態で独立的に供給する方法が提案されている。
【００１１】
このような蒸着方法でプロセスガスを供給する一例が図２Ａに示されている。ガス導入部に設けられる弁を開閉することができ、プロセスガスを互いに混じることなく炉内に時分割パルス形態で周期的に供給することができる。
【００１２】
図２Ａを参照すれば、図１Ａのプロセスガス１１、１２及び１３が１３'、１２'、１１'及び１２'順のサイクルＴｃｙｃｌｅで供給されることが分かる。そのようなサイクルＴｃｙｃｌｅを繰り返して成膜が行われる。一般に、反応ガス１１及び１３を供給するパルス間にパージガス１２が供給されるので、炉内に残留した反応物は次の反応物が供給される前に取除かれる。
【００１３】
以下、時分割蒸着メカニズムに対して説明する。一般に、基板上における反応物の化学吸着温度は反応物の熱分解温度より低い。従って、蒸着温度を熱分解温度より低く化学吸着温度より高い状態にて維持すれば、炉内に流入した反応物は分解せず、単に基板表面に化学吸着された状態で存在する。続いてパージガスを炉内に供給すれば、吸着されず残った反応ガスは外部に排出される。その後、他の反応物が流入され、基板表面上に吸着された反応物が流入反応物と反応することによって成膜が行われる。基板上に吸着される反応物は一つの分子層だけ生成することができるため、反応物の供給量或いは供給時間に関係なく、一供給サイクルＴｃｙｃｌｅにて形成される膜の厚さは一定である。従って、図２Ｂに示すように、反応ガスの供給時間に対する膜の蒸着厚さは時間経過に伴い飽和状態となる。この場合、膜の蒸着厚さは供給サイクルの反復回数のみによって制御できる。
【００１４】
一方、蒸着工程の温度が反応物の熱分解温度以上である場合には、炉内に流入される反応ガスが分解され基板表面上に膜が続いて形成されるので、膜の蒸着厚さは供給サイクルにおける反応ガスの供給時間に比例する。この場合、反応ガスの供給時間に対する膜の蒸着厚さは図２Ｃに示すようになる。
【００１５】
しかしながら、前述した時分割蒸着方法には次のような問題点がある。第一に、時分割蒸着方法を用いるためには、蒸着工程に用いられる反応物は互いに容易に反応しなければならない。さもなければ、時分割蒸着方法で膜を形成することは困難である。このため、低温でも化学反応を促進させる方法が要求される。
【００１６】
第二に、反応ガス間の反応から生じる粒子によって排気部が汚される恐れがある。その理由は、ガス導入部及び反応炉では反応ガスがパージガスによって分離されているため、粒子による汚染可能性はない。一方、排気部においては反応ガスが互いに混ざり反応することによって粒子汚染が発生しやすい。
【００１７】
第三に、ガス導入部及び炉における気相反応を防ぐため反応ガスを供給する途中に不活性パージガスを供給しなければならないので、ガス供給サイクルが複雑であるだけでなく、供給サイクル時間が絶対的に必要な時間より長くなり蒸着工程が遅れる。
【００１８】
米国特許第５,９１６,３６５号には、第１反応ガスを炉に供給し、炉内に残った反応ガスを真空ポンプで排気した後、ＲＦ電源などのラジカル発生器を経て活性化された第２反応ガスを供給し、炉内に残った反応ガスを真空ポンプで排気するプロセスを繰り返すことによって成膜する方法が開示されている。
【００１９】
真空ポンプは圧力が低くなるに連れて排気速度が落ちるため、炉に残留する反応ガスを真空ポンプを用いて完全に排気するには相当の時間を要する。従って、そのような方法で残留する反応ガスを完全に排気する場合には単位時間当たりの膜成長速度を高めるのは困難である。排気時間を減らしすぎると反応ガスが炉内に残留し、２種類の反応ガスが混じ気相にて反応することとなる。さらに、米国特許第５,９１６,３６５号の方法では反応ガスの供給及び排気を繰り返すため炉内の圧力が激しく変わり、炉内におけるプラズマを安定に維持することができないという不都合がある。
【００２０】
（発明の開示）
従って、本発明の目的は、プロセスガスの供給を１つのプロセスから他のプロセスへ素早く切換えでき、反応ガスが不連続的又は順次に供給される化学蒸着装置の大きさを縮小できる反応炉を提供することにある。
【００２１】
本発明の他の目的は、反応炉で反応ガスに露出される部分を最小にして掃除する必要を減らすことによって、化学蒸着装置のメンテナンスを容易に行うことできる反応炉を提供することにある。
【００２２】
本発明の更に他の目的は、半導体基板の周縁に膜が形成されないようにする反応炉を提供することにある。
【００２３】
本発明の更に他の目的は、プラズマ発生器を用いて反応炉を掃除したり、反応ガスを活性化させる反応炉を提供することにある。
【００２４】
本発明の更に他の目的は、時分割原料供給化学蒸着法において、反応ガス間の反応がなかったり、または非常に弱い場合でも効果的に薄膜を形成する方法を提供することにある。
【００２５】
本発明の更に他の目的は、時分割原料供給化学蒸着法において、プロセスガスの供給周期中にパージガスの供給時間を最小化して工程時間を短縮できる薄膜形成方法を提供することにある。
【００２６】
本発明の更に他の目的は、時分割原料供給化学蒸着が行われる装置の排気部にて粒子汚染を減らすことができる薄膜形成方法を提供することにある。
【００２７】
上記目的を達成するために、本発明は、化学蒸着装置の反応炉であって、反応ガスの流出入口を有し、反応炉内部より低い圧力を有する反応炉外部から反応ガスを隔離させるための反応炉蓋と、突出部を有し前記突出部とともに前記反応炉蓋に装着され、前記流出入口を通過するガスの流れを前記蓋との隙間により調節するガス流れ調節板と、前記反応炉蓋と接触して反応室を形成し、前記反応室に設けられる基板を支持する基板支持板とを含むことを特徴とする反応炉を提供する。
【００２８】
好ましくは、本発明の反応炉は前記反応炉蓋と前記基板支持板との接触部に沿って設けられ、前記反応室からの反応ガスの漏れを防止するためのガス漏れ防止用通路を更に含む。
【００２９】
また、好ましくは、前記突出部を除いた部分において、前記ガス流れ調節板と前記反応炉蓋との対向面が実質的に平行である。
【００３０】
一方、前記基板の周縁面に前記反応ガスが接触しないように前記反応炉蓋が前記基板の前記周縁面部を覆う突出手段を更に備える。
【００３１】
前記反応室内の反応ガスを活性化するため、好ましくは、前記反応炉蓋または前記ガス流れ調節板上にプラズマ電極が設けられる。
【００３２】
また、本発明の好適実施例による薄膜形成方法は、薄膜形成のための反応ガスを反応炉内で互いに混ざらないように時分割して供給するもので、プロセスガスをプラズマ状態に活性化させて成膜を容易にすることを特徴とする。ここで、プロセスガスはガス供給周期に同期化して生成される。
【００３３】
詳記すると、プロセスガスは３つに大別される。
第一に、成膜向け原料ガスの中、熱分解して固体膜を形成するプロセスガスを蒸着ガスと称す。このような蒸着ガスとしては、例えば、窒化チタニウム膜(ＴｉＮ)を形成する化学蒸着に用いられるチタニウム有機化合物がある。
【００３４】
第二に、成膜向け原料ガスの中、自らは分解しないかあるいは分解しても固体膜を形成することなく、蒸着ガスと反応すると固体膜を形成するプロセスガスを反応ガスと称す。このような反応ガスの例としては、例えば、窒化膜形成のための化学蒸着工程に用いられるアンモニア、酸化膜形成のための化学蒸着工程に用いられる酸素ガスがある。
【００３５】
第三に、蒸着ガスと反応ガスとの間に供給されてこれらを分離する不活性プロセスガスをパージ（浄化）ガスと称す。通常、このようなパージガスとして、ヘリウム(Ｈｅ)、アルゴン(Ａｒ)、窒素ガスなどが用いられる。また、薄膜構成元素を含んだガスも蒸着ガスと反応しなければ、パージガスとして用いることができる。この場合、パージガスはプラズマ状態に活性化されると反応ガスとして用いることができる。
【００３６】
従って、本発明の主な特徴は、蒸着ガス、反応ガス及びパージガスを含むプロセスガスを時分割ガス供給サイクルを繰り返して炉へ供給することによって基板上に膜を形成する化学蒸着において、プロセスガスのうちの少なくとも一つをアクティブさせるため、ガス供給サイクルと同期してプラズマを基板上で発生させることにある。この時、プラズマは反応ガスの供給サイクルと同期して発生される。
【００３７】
また、パージガスが膜材料の構成元素を含み、反応ガスが膜材料の他の構成元素を含み、パージガスが反応ガスとは実質的に反応しない場合、プラズマは好ましくはパージガスの供給サイクルの間同期して発生され得る。
【００３８】
一方、別途の反応ガスを使用せず、蒸着ガスとパージガスだけを炉内に交互に供給することによって成膜する。この場合、パージガスは好ましくは膜材料の構成元素を含み、不活性状態では蒸着ガスとは実質的に反応しない。この場合、プラズマはパージガスの供給サイクル間の少なくとも一部と同期して発生されることによって、パージガスと蒸着ガスとの間の反応を促進させることが望ましい。
【００３９】
上記のような工程を通じて形成された膜は、蒸着工程の後、熱処理されても良い。
【００４０】
（発明の実施の形態）
以下、本発明の好適実施例の反応炉について、図面を参照しながらより詳しく説明する。
【００４１】
図３は本発明の第１好適実施例による化学蒸着反応炉の断面図である。図３に示すように、反応炉蓋１００に反応ガスの流入口１１０及び流出口１２０が設けられる。蓋１００の周りは蓋加熱部１３０によって囲まれている。
【００４２】
蓋１００の底面には、突出部を有するガス流れ調節板１４０が設けられ、流入口１１０及び流出口１２０を通過するガス流れ(矢印で示す)を蓋１００と調節板１４０との間のすきまにより調節する。このすきまの幅は任意に決定され得る。一方、化学蒸着膜が形成されるべき半導体基板１５０は基板支持板１６０に載置される。基板１５０の温度は、基板支持板１６０の下部に設けられる支持板加熱器１７０により調節される。この時、反応ガスが反応炉内部よりも圧力が低い反応炉の他の部分へ漏れないようにする必要がある。このため、反応炉蓋１００と基板支持板１６０との接合部に沿って不活性ガスを供給してもよい。従って、反応炉蓋１００と基板支持板１６０との接合部分には、反応炉蓋１００の周りに沿って凹溝を形成してガス漏れ防止向け通路１８０として利用する。ガス流れ調節板１４０は反応炉内に流入した反応ガスが反応炉内部に留まることなく容易に排気されるようにするためにガスの流れを調節する。
【００４３】
図４は、本発明の好適実施例による反応炉に使用されるガス流れ調節板の斜示図である。このガス流れ調節板によって、ガス流入口を通じて反応炉内に入ってきた反応ガスは一様に拡散され、ガス流れ調節板と半導体基板との間の狭い空間を水平方向に流れ、流出口１２０に吹き抜けることとなる。このようなガス流れ調節板を用いることによって、反応ガスは半導体基板上で水平方向に流れ、反応炉の内部体積が小さいので、ガスの供給を素早く切り換えることができる。
【００４４】
図５は、本発明の第２好適実施例による化学蒸着反応炉の断面図である。以下、図３の構成要素と同一の部分は同一符号を付し、それに対する詳細は簡潔に省略する。
【００４５】
本発明の第２好適実施例によれば、反応炉蓋と基板との接触部分において、反応炉蓋の内径を半導体基板の内径より大きくして、反応炉蓋が半導体基板の周縁を覆うようにする。即ち、反応炉蓋１００の下部に突出部１９０を設けて、反応ガスが半導体基板の周縁と接触しないようして半導体基板の周縁上の成膜を防止する。
【００４６】
図６は、本発明の第３好適実施例による化学蒸着反応炉の断面図である。図６に示すように、半導体基板１５０に対向する位置において、プラズマ電極２００がガス流れ調節板１４０に取り付けられ、反応炉内部にプラズマを発生させて反応炉内部を掃除すると共に、反応ガスを活性化して成膜を促進できる。
【００４７】
本発明の範囲は、前記実施例に限定されず、本発明の技術的思想内で当分野で通常の知識を有する者により自明な多くの変形ができることはいうまでもない。
【００４８】
従って、本実施例では反応炉蓋にガス流れ調節板が装着されているものを例として説明したが、反応炉蓋とガス流れ調節板を一体に形成することもできる。また、プラズマ電極を反応炉蓋に設けてもよい。
【００４９】
次いで、本発明の反応炉を利用したした、半導体素子、または平板型表示装置に使用される薄膜を形成する方法について説明する。
【００５０】
図７Ａ及び図７Ｂに従って行われる、反応炉を用いる本発明の方法の第１の実施例は以下の通りである。
【００５１】
図７Ａは、蒸着ガス１３’→パージガス１２’→反応ガス１１’→パージガス１２'の供給周期で各プロセスガスが反応炉に供給されることを示したグラフである。先ず、反応炉に蒸着ガス１３’を供給して基板にこれを吸着させた後、続いてパージガス１２'を供給して反応炉に残留する蒸着ガスを除去する。その後、反応ガス１１’を反応炉に供給すると同時に、プラズマ発生器のスイッチを閉じて反応ガス１１'を活性化してプラズマ化し、基板上に吸着した蒸着ガス１３’との化学反応を促進する。反応ガスの供給を中断する時には、スイッチを開いてプラズマ発生を中断させ、パージガス１２'を導入して残留している反応ガスを洗い出す。この方法を使用すれば、蒸着ガス１３’と反応ガス１１'との間の反応が低くても、反応ガス１１がプラズマで活性化されるので、成膜が可能である。
【００５２】
例えば、化学蒸着原料として金属有機化合物を使用する場合、反応ガスをプラズマ化して反応性を高めれば、金属有機化合物の分解を促進することによって、膜の炭素汚染を低減させることができる。また、プラズマによって膜に活性化エネルギーを供給するので、膜の結晶性、物理的特性及び電気的特性などを向上させることができる。
【００５３】
このような工程の具体的な例として、銅化合物を水素で還元して金属銅膜を形成することが挙げられる。蒸着ガスの熱分解温度以下では、水素ガス(即ち、反応ガス)と蒸着ガスとの間の反応が発生しないので、金属銅膜を形成することができない。従って、本発明の反応炉で説明したようなプラズマ電極を通じて、水素ガスを反応炉内に供給する時、プラズマを発生させて基板表面に化学吸着した銅原料と水素ガスとの間の反応を促進させて金属銅膜を形成することができる。蒸着ガスの供給の際、プラズマ発生器の電源をオンすると、ガス状態にて銅原料が分解されるので粒子汚染が発生し、または段差被覆性が悪くなるおそれがある。従って、蒸着ガスを供給する時にはプラズマ発生器の電源をオフして反応ガスを供給する時に電源をオンする方式で、プラズマ発生器に供給されるＲＦ電源をガス供給周期と同期化することが望ましい。
【００５４】
本発明の方法の第２実施例によれば、蒸着ガスとの反応性がほぼ、または全くないガスを反応ガスまたはパージガスとして使用することができる。但し、このガスは膜の原料成分を含んでいなければならない。図７Ｂは、このようなガス供給方法を示している。この方法ではまず、蒸着ガス１３’を基板に吸着させ、相互反応性がほぼ、または全くないが膜の原料成分を含むパージガス１２'で残留する蒸着ガスを除去した後、プラズマ発生器の電源をオンにしてパージガス１２’を反応ガス１５'に変化させる。この反応ガス１５’は、基板上に吸着した蒸着ガスと反応して膜を形成できる。その後、プラズマ発生器の電源をオフにして反応を中断させた後、気相反応の虞なしに反応炉内に再び蒸着ガス１３'を供給できる。従って、プロセスガスの供給周期にてパージガスを供給する時間の間、プラズマ電源をオフ→オン→オフの順にプラズマ電源を開閉することにより、パージガス→反応ガス→パージガスを順次にそれぞれ供給したのと同等の効果を得ることができる。また、プラズマ電源をオフにすれば、活性化された化学種の濃度が非常に素早く減少するので、プラズマ電源をオフしてからパージガスを流す時間を最小化することができる。即ち、このようなガス供給周期ではガス自体の種類の供給時間によってガスの供給周期が決定されるのでなく、プラズマ発生器の電源のオン／オフによってガスの供給周期が決定される。この方法を使用すれば、二種類のガスだけでも時間分割した化学蒸着ができるので、ガス供給部の構成を簡単にすることができ、時分割原料供給に必要なサイクル時間を減少させることができる。また、この方法では蒸着ガスとパージガスが排気部で混合されても互いに反応しないので、排気部で粒子汚染が発生する虞がない。
【００５５】
拡散防止膜または膜が剥げることを防止する接着膜、または反射防止膜向け窒化チタニウム膜(ＴｉＮ)の蒸着に前述した２つの実施例を適用することができる。
【００５６】
第１実施例の方法を適用する場合、蒸着ガスとしてTi-有機物原料を、反応ガスとしてアンモニアを、パージガスとして窒素をそれぞれ使用し、これらの各ガスを時分割的に供給しながら反応ガス供給時にプラズマを発生させるようにする工程を反復することによって、ＴｉＮ 膜を形成することができる。
【００５７】
第２実施例の方法を適用する場合、蒸着ガスとして Ｔｉ-有機物原料を、パージガスとして窒素ガスをそれぞれ使用し、窒素パージガスで蒸着ガスを除去した後、プラズマ発生器に電源を供給して吸着された蒸着ガスと窒素が反応するようにする。このような工程を含むプロセスを反復して ＴｉＮ 膜を形成することができる。この場合、プラズマ電源をつけない状態では窒素パージガスが蒸着ガスと反応しないので粒子汚染が全く発生しない。
【００５８】
前述したように、反応ガスの供給を素早く切り換えなければならない本発明の方法を適切に具現するためには、ガス流れ調節板を有する本発明の反応炉が特に有用であることが分かる。
【００５９】
前記において、本発明の好適な実施の形態について説明したが、本発明の請求範囲を逸脱することなく、当業者は種々の改変をなし得るであろう。
【００６０】
（産業上の利用可能性）
従って、本発明の反応炉によれば、反応ガスを不連続的、または順次的に基板に供給する化学蒸着法において反応ガスの切換速度を素早くして単位時間当りの成膜速度を高めることができる。
【００６１】
更に、反応ガスの供給と排出が半導体基板の上で行われるので、化学蒸着装置の半導体清浄区域で占める面積を減らすことができ、装置のメンテナンス費用を減らすことができる。
【００６２】
更に、基板の周縁に膜が形成されないようにして、後続工程で周縁の膜が剥がれ落ちて発生する汚染問題を抑制することができる。
【００６３】
更に、反応炉を容易に掃除することができ、プラズマを発生させて容易に反応ガスを活性化できる。
【００６４】
本発明の方法によれば、時分割原料供給化学蒸着法において、反応ガス間の反応性がなかったり、または非常に弱い場合でも効果的に膜を形成することができる。
【００６５】
更に、時分割原料供給化学蒸着法において、プロセスガスの供給周期中に、パージガスを供給する時間を最小化でき、工程時間の全体を短縮することができる。
【００６６】
更に、時分割原料供給化学蒸着が行われる装置の排気部での粒子汚染も減らすことができる。
【図面の簡単な説明】
【図１Ａ】  図１Ａは、従来の薄膜蒸着工程に用いられる化学蒸着装置及び反応ガス供給方法を示す模式図である。
【図１Ｂ】  図１Ｂは、従来の薄膜蒸着工程に用いられる化学蒸着装置及び反応ガス供給方法を示す模式図である。
【図２Ａ】  図２Ａは、反応ガスを時分割して供給する従来の蒸着工程を説明するための特性図である。
【図２Ｂ】  図２Ｂは、反応ガスを時分割して供給する従来の蒸着工程を説明するための特性図である。
【図２Ｃ】  図２Ｃは、反応ガスを時分割して供給する従来の蒸着工程を説明するための特性図である。
【図３】  図３は、本発明の第１好適実施例による化学蒸着反応炉を示す断面図である。
【図４】  図４は、本発明の好適実施例による反応炉に使用されるガス流れ調節板の斜視図である。
【図５】  図５は、本発明の第２好適実施例の化学蒸着反応炉を示す断面図である。
【図６】  図６は、本発明の第３好適実施例の化学蒸着反応炉を示す断面図である。
【図７Ａ】  図７Ａは、本発明の成膜過程で用いられる反応ガス供給方法を説明する図である。
【図７Ｂ】  図７Ｂは、本発明の成膜過程で用いられる反応ガス供給方法を説明する特性図である。
【図１Ａ】
0004726369.tif 000002
【図１Ｂ】
0004726369.tif 000003
【図２Ａ】
0004726369.tif 000004
【図２Ｂ】
0004726369.tif 000005
【図２Ｃ】
0004726369.tif 000006
【図３】
0004726369.tif 000007
【図４】
0004726369.tif 000008
【図５】
0004726369.tif 000009
【図６】
0004726369.tif 000010
【図７Ａ】
0004726369.tif 000011
【図７Ｂ】
0004726369.tif 000012